АДГЕЗИРОВАНАЯ КОМПОЗИЦИЯ, СОДЕРЖАЩАЯ ДЕАЦЕТИЛИРОВАННЫЙ ХИТОЗАН

1. Адгезивная композиция, содержащая:
(a) от 3 до 10 вес.% по меньшей мере одного деацетилированного хитозана, имеющего степень деацетилирования больше или равную 75%;
(b) от 0,5 до 5 вес.% по меньшей мере одной органической или неорганической кислоты;
(c) по меньшей мере одно соединение, выбранное из:
(с1) 0,001-8 вес.% полианионного соединения,
n
2n+2
n
(с2) 0,001-2 вес.% полиола формулы CHO, в которой n означает целое число от 2 до 20,
(d) дополняющее количество водного носителя.
2. Композиция по п.1, содержащая от 4 до 6% хитозана, или от 1 до 3% кислоты, или от 0,01 до 5% соединения (с1), или от 0,5 до 1,5% соединения (с2), или их полные или частичные комбинации.
3. Композиция по п.1, в которой хитозан имеет молекулярную массу от 10000 до 500000 г/моль.
4. Композиция по п.1, в которой кислота является водным раствором серной кислоты или водным раствором органической кислоты, выбранной из карбоновых кислот.
5. Композиция по п.4, в которой карбоновая кислота является уксусной кислотой.
6. Композиция по п.1, в которой соединение (с1) выбрано из гидроксикарбоновых кислот, поликарбоновых кислот, многоосновных гидроксикарбоновых кислот, полисахаридов, их солей или их смесей.
7. Композиция по п.1, в которой соединение (с1) выбрано из солей лимонной кислоты или солей янтарной кислоты.
8. Композиция по п.1, в которой соединение (с2) является полиолом, в котором n составляет от 2 до 10.
9. Композиция по п.1, в которой соединение (с1) является тринатрия цитрата дигидратом, или соединение (с2) выбрано из глицерина или маннита.
10. Композиция по п.1, в которой отношение (а)/(b) варьируется 3/1 до 10/3, или отношение (а)/(с1) варьируется от 1/2 до 200/1, или отношение (а)/(с2) варьируется от 2/1 до 12/1.
11. Композиция по п.1, в которой носитель (d) является водой.
12. Композиция по п.1, содержащая:
(a) от 3 до 10 вес.% по меньшей мере одного деацетилированного хитозана, имеющего степень деацетилирования больше или равную 75%;
(b) от 0,5 до 5 вес.% по меньшей мере одной органической или неорганической кислоты;
(с1) от 0,001 до 8 вес.% полианионного соединения,
n
2n+2
n
(с2) от 0,001 до 2 вес.% полиола формулы CHO, в которой n означает целое число от 2 до 10,
(d) дополняющее количество водного носителя.
13. Композиция по п.1, содержащая, дополнительно, полисахаридный наполнитель (е) или полисахаридный наполнитель (е), который отличается от соединения (с1).
14. Композиция по п.13, в которой полисахаридный наполнитель (е) выбран из крахмалов, фракций крахмала и крахмалосодержащей муки.
15. Композиция по п.13, в которой полисахаридный наполнитель (е) является зерновым крахмалом.
16. Композиция по п.13, содержащая от 0,1 до 20 вес.%, предпочтительно, от 1 до 15 вес.% полисахаридного наполнителя (е).
17. Композиция по п.16, в которой отношение (а)/(е) варьируется от 1/10 до 1/1.
18. Композиция по п.1, содержащая:
(a) от 3 до 10 вес.% по меньшей мере одного деацетилированного хитозана, имеющего степень деацетилирования больше или равную 75%;
(b) от 0,5 до 5 вес.% по меньшей мере одной органической или неорганической кислоты;
(с1) от 0,001 до 8 вес.% полианионного соединения,
n
2n+2
n
(с2) от 0,001 до 2 вес.% полиола формулы CHO, в которой n означает целое число от 2 до 10,
(d) дополняющее количество водного носителя и
(е) от 0,1 до 20 вес.% полисахаридного наполнителя.
19. Композиция по пп.1-18, имеющая сопротивление сдвигу от 7 до 100 МПа.
20. Компонентный объект, содержащий адгезивную композицию по пп.1-19 и по меньшей мере один элемент, содержащий другой материал.
21. Компонентный объект по п.20, в котором материал выбран из натуральных материалов, металлов и их сплавов, пластмасс, керамики и их смесей.
22. Компонентный объект по п.21, в котором материал является древесиной, продуктом, полученным из дерева, древесными отходами или сплавом алюминия.
23. Способ получения адгезивной композиции, включающий смешивание:
(a) от 3 до 10 вес.% по меньшей мере одного деацетилированного хитозана, имеющего степень деацетилирования больше или равную 75%;
(b) от 0,5 до 5 вес.% по меньшей мере одной органической или неорганической кислоты;
(c) по меньшей мере одного соединения, выбранного из:
(с1) 0,001-8 вес.% полианионного соединения,
n
2n+2
n
(с2) 0,001-2 вес.% полиола формулы CHO, в которой n означает целое число от 2 до 20,
(d) дополняющего количества водного носителя.
24. Способ по п.23, в котором смесь дополнительно содержит полисахаридный наполнитель (е), предпочтительно в весовом содержании от 0,1 до 20%.
25. Композиция, которая может быть получена способом по пп.23 или 24.
26. Способ склеивания, включающий нанесение композиции по пп.1-19.
27. Способ склеивания, включающий нанесение адгезивной композиции, содержащей:
(а) от 3 до 10 вес.% по меньшей мере одного деацетилированного хитозана, имеющего степень деацетилирования больше или равную 75%;
(b) от 0,5 до 5 вес.% по меньшей мере одной органической или неорганической кислоты;
(c) по меньшей мере одно соединение, выбранное из:
(с1) 0,001-8 вес.% полианионного соединения,
n
2n+2
n
(с2) 0,001-2 вес.% полиола формулы CHO, в которой n означает целое число от 2 до 20,
(d) дополняющее количество водного носителя.
28. Способ склеивания по п.27, в котором адгезивная композиция дополнительно содержит полисахаридный наполнитель (е), предпочтительно в весовом содержании от 0,1 до 20%.
29. Способ по пп.26-28 для конструкционного склеивания конструкции, включающий нанесение композиции на поверхность по меньшей мере одного элемента конструкции.
30. Способ по п.29, причем элемент конструкции содержит натуральный материал, металл и металлические сплавы, пластмассу, керамику или их смеси.
31. Способ по п.30, причем элемент содержит древесину, продукт, полученный из дерева, отходы древесины или сплав алюминия.